알루미늄 합금호일의 제조 시의 박육 압연이 가능하고, 또한 활물질 페이스트 도포 공정에서 생기는 단절이나 프레스 공정에서 생기는 주름을 방지할 수 있고, 알루미늄 합금호일의 제조로부터 전극재의 제조까지의 일련의 제조 공정에 적합한 강도를 가질 수 있는 전극 집전체용 알루미늄 합금호일 및 그 제조 방법, 전극재를 제공한다. 본 발명에 의하면, Mn: 0.50~1.50mass%(이하, mass%를 단지 %로 기재함), Cu: 0.05~0.50%, Fe: 0.20~1.00%, Si: 0.01~0.60%를 함유하고, 잔부 Al 및 불가피적 불순물로 이루어지고, Mn의 고용량이 1500ppm이상, Cu의 고용량이 40ppm이상이고, 최종 냉간 압연 후의 인장 강도(T1)가 260MPa이상 350MPa이하인 것을 특징으로 하는 전극 집전체용 알루미늄 합금호일 및 그 제조 방법, 전극재가 제공된다.
Provided are: an aluminum alloy foil for electrode collectors which allows for thin rolling during the manufacture of the aluminum alloy foil, and which makes it possible to ensure a strength that is sufficient to prevent breakage during the active material paste-coating step and wrinkling during the pressing step, and that is suitable for the series of manufacturing steps from the manufacture of the aluminum alloy foil to the manufacture of an electrode material; a method for manufacturing same; and an electrode material. In the present invention, an aluminum alloy foil for an electrode collector, a method for manufacturing same, and an electrode material are provided, the aluminum alloy foil being characterized in containing Mn: 0.50 to 1.50 mass% (hereinafter mass% is written simply as %), Cu: 0.05 to 0.50%, Fe: 0.20 to 1.00%, and Si: 0.01 to 0.60%, with the remainder being Al and unavoidable impurities, wherein the solid solution content of Mn is 1500 ppm or more, the solid solution content of Cu is 40 ppm or more, and the tensile strength (T1) after final cold rolling is 260 MPa to 350 MPa, inclusive.